(57)【要約】【課題】段付き形状の非光学有効面に形成された遮光膜の膜割れが抑制された、信頼性の高い光学素子を提供する。【解決手段】光学有効面と非光学有効面とを有し、該非光学有効面に遮光膜が形成された光学素子であって、 前記非光学有効面がＲ面取りされた凹側段角部を有し、該凹側段角部の全体にわたって前記遮光膜が形成され、前記凹側段角部を構成する一方の平面が前記Ｒ面取り部に接続する部位の近傍において、前記遮光膜が隆起を有する光学素子。【選択図】  図３
2018200341.tif 000002
【特許請求の範囲】
【請求項１】
光学有効面と非光学有効面とを有し、該非光学有効面の上に遮光膜が形成された光学素子であって、
前記非光学有効面が凹側段角部を有し、該凹側段角部を横切り、その凹側段角部の稜線に垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、
前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部を構成する面の上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあることを特徴とする光学素子。
【請求項２】
前記Ｄが１００μｍ〜８００μｍの範囲にある、請求項１に記載の光学素子。
【請求項３】
前記Ｄが２００μｍ〜６００μｍの範囲にある、請求項２に記載の光学素子。
【請求項４】
前記光学素子がレンズであり、前記隆起が前記２つの線分のうち光軸に対して垂直に近い方の線分に相当する前記凹側段角部の表面の上に形成されている、請求項１から３のいずれか一項に記載の光学素子。
【請求項５】
請求項１から４のいずれか一項に記載の光学素子を含む光学機器。
【請求項６】
光学有効面と非光学有効面とを有する透明基材を用意し、該透明基材の該非光学有効面に遮光膜を形成することにより光学素子を製造する方法であって、
前記非光学有効面が凹側段角部を有し、該凹側段角部を横切り、その凹側段角部の稜線に垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、
前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部を構成する面の上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあり、
前記遮光膜を形成する工程が、前記非光学有効面の前記凹側段角部を含む所望の領域の全面に遮光塗料を塗布して乾燥することにより平坦な塗膜を形成する第１の工程と、該平坦な塗膜を形成した該所望の領域のうち前記隆起を設ける部位に遮光塗料を部分的に塗布して乾燥することにより隆起状の塗膜を形成し、その後、塗膜全体を焼成することにより前記隆起を有する遮光膜を形成する第２の工程からなることを特徴とする方法。
【請求項７】
前記第１の工程が、遮光塗料を塗布して乾燥することにより形成した前記平坦な塗膜を焼成することを含む請求項６に記載の方法。
【請求項８】
光学有効面と非光学有効面とを有する透明基材を用意し、該透明基材の該非光学有効面に遮光膜を形成することにより光学素子を製造する方法であって、
前記透明基材の前記非光学有効面が凹側段角部を有し、該凹側段角部を横切り、その凹側段角部の稜線に垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、
前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部を構成する面の上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあり、
前記遮光膜を形成する工程が、前記非光学有効面の前記凹側段角部を含む所望の領域の前記隆起を設ける部位に遮光塗料を部分的に塗布して乾燥することにより隆起状の塗膜を形成する第１の工程と、該隆起状の塗膜を形成した部位を含む該所望の領域の全面に遮光塗料を塗布して乾燥することにより平坦な塗膜を形成し、その後、塗膜全体を焼成することにより前記隆起を有する遮光膜を形成する第２の工程からなることを特徴とする方法。
【請求項９】
前記第１の工程が、遮光塗料を塗布して乾燥することにより形成した前記隆起状の塗膜を焼成することを含む請求項８に記載の方法。
【発明の詳細な説明】
【技術分野】
【０００１】
本発明は、非光学有効面に遮光膜を備えた光学素子および該光学素子を有する光学機器に関する。
【背景技術】
【０００２】
光学機器、たとえばカメラにおいては、光学素子としてレンズが用いられている。そのようなレンズに入射した光の大部分は反対側の面から出射して有効光束（結像光束）となるが、ごく一部の光がレンズの外周端面（コバ面）で内面反射をしてしまい、これが有害光となって画質の低下をもたらすことがある。
【０００３】
このため、レンズを多数組み合わせてなるカメラなどの光学機器においては、内面反射によって画質の低下をもたらさないように、レンズのコバ面に反射を防止するための遮光膜が設けられている。
【０００４】
コバ面は、必ずしも光軸方向に平行となる面だけで構成されているわけではなく、光軸方向に垂直となる面との組み合わせで構成されて段差を形成している場合もあり、このように段差を形成している形状は段付き形状と言われている。
【０００５】
段付き形状には、段角部に丸みを持たせたＲ面取り部が設けられる場合もある。そのようなＲ面取り部が設けられた段付き形状のコバ面を有するレンズは、光軸を含む平面で切ったときの断面において、コバ面を表す線がＲ面取り部に相当する曲線と平坦部に相当する線分との組み合わせで構成されている。
【０００６】
一般に、コバ面は研削加工で所望の形状に形成され、その上に設けられる遮光膜は熱硬化型の遮光塗料をコバ面に塗布して焼成することで形成される。
【０００７】
コバ面上に設けられた遮光膜は、遮光性能や反射防止性能が優れるだけでなく、高温、高湿環境下における耐久性や、レンズが鏡筒に組み込まれる際の位置精度についても、一定の保障がされる必要がある。
【０００８】
特許文献１は、鏡筒の弾性率を小さくする（柔軟性を高める）ことで、レンズの外形に鏡筒の内形を倣わせて鏡筒にレンズを組み込むことにより位置精度を高めることを開示している。また、特許文献２は、遮光膜（内面反射防止層）の母剤を弾性接着剤として柔軟性を高めることで、膜の剥離を防止することを開示している。
【先行技術文献】
【特許文献】
【０００９】
【特許文献１】特開平６−２３５８５３号公報
【特許文献２】特開２００７−１８３４４４号公報
【発明の概要】
【発明が解決しようとする課題】
【００１０】
特許文献１は、鏡筒をレンズ外形に倣わせて位置精度を保障しようとするものであるから、遮光膜の弾性率はある程度高くなければならない。しかしながら、熱硬化型の遮光塗料を用いて遮光膜を形成した場合、焼成後室温に戻した際に遮光膜は収縮するが、レンズはほとんど収縮しない。このため、遮光膜には膜の歪み量と膜の弾性率の積に相当する引っ張り応力が内在し、膜の弾性率（剛性）を高めると膜割れが発生し易くなるという問題がある。この問題は、膜形成後に熱履歴を与えた場合においても同様である。
【００１１】
特許文献２は、遮光膜の弾性率を調整するものであるから、熱履歴による膜割れを抑制しつつ、鏡筒との位置精度を保障するように、膜の弾性率（剛性）を調整することもできる。しかしながら、高温高湿環境下特有の膜割れは抑制できない。この問題について以下に説明する。
【００１２】
段付き形状のコバ面は、それを構成する複数の面がそれぞれ当該硝材の研削加工により形成されており、このため、特に面と面との境界付近において硝材の表面に微小なクラックが多数発生していることが多い。これは加工方向を変える際に、境界付近に加工応力が集中するためである。このことは、段角部にＲ面取り部が形成されている場合であっても変わらない。
【００１３】
一方、遮光膜は樹脂系材料であるため、高温高湿下においては、水蒸気が膜内を容易に透過し、このため、境界付近で硝材の表面に発生した微小なクラック内に水蒸気が侵入して蓄積する。このとき、温度上昇に伴う水蒸気の膨張や、硝材の水による応力腐食の影響で、硝材表面のクラックが拡がろうとする。そして、膜形成時に発生した膜内の残留引っ張り応力に、硝材側のクラックが拡がろうとする力が付加されることで、膜の許容応力を超えて膜割れが発生すると考えられる。
【００１４】
特に、表面がＲ面取りされた凹側段角部を含む段付き形状に形成されている場合には、遮光膜を形成する際に遮光塗料がＲ面取り部に溜まり易く、Ｒ面取り部の遮光膜には膜形成時の熱履歴により大きな引っ張り応力が残留する。したがって、Ｒ面取り部と隣接する平坦部との境界付近では、一旦膜割れが発生すると、それが狭い範囲であっても、それを起点にして、Ｒ面取り部にある膜の大きな引っ張り応力の影響で、膜が広範囲に割れてしまい、遮光性能や反射防止性能が不十分となってしまうおそれがある。
【００１５】
本発明は、このような背景技術における問題に鑑みてなされたものであり、高温高湿環境においても段付き形状のコバ面に形成された遮光膜の膜割れが抑制された、信頼性の高い光学素子を提供することを目的とする。
【課題を解決するための手段】
【００１６】
本発明の一つの局面は、光学有効面と非光学有効面とを有し、該非光学有効面の上に遮光膜が形成された光学素子であって、前記非光学有効面が凹側段角部を有し、該凹側段角部を横切り、その凹側段角部の稜線に対して垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあることを特徴とする光学素子を提供し、これにより先に述べた課題を解決しようとするものである。
【００１７】
本発明の別の局面は、光学有効面と非光学有効面とを有する透明基材を用意し、該透明基材の該非光学有効面に遮光膜を形成することにより光学素子を製造する方法であって、前記非光学有効面が凹側段角部を有し、該凹側段角部を横切り、その凹側段角部の稜線に垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部を構成する面の上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあり、前記遮光膜を形成する工程が、前記非光学有効面の前記凹側段角部を含む所望の領域の全面に遮光塗料を塗布して乾燥することにより平坦な塗膜を形成する第１の工程と、該平坦な塗膜を形成した該所望の領域のうち前記隆起を設ける部位に遮光塗料を部分的に塗布して乾燥することにより隆起状の塗膜を形成し、その後、塗膜全体を焼成することにより前記隆起を有する遮光膜を形成する第２の工程からなることを特徴とする方法を提供し、これにより先に述べた課題を解決しようとするものである。
【００１８】
本発明のさらに別の局面は、光学有効面と非光学有効面とを有する透明基材を用意し、該透明基材の該非光学有効面に遮光膜を形成することにより光学素子を製造する方法であって、前記透明基材の前記非光学有効面が凹側段角部を有し、該凹側段角部を横切り、その凹側段角部の稜線に垂直な平面で前記光学素子を切ったときの断面において、該凹側段角部の表面に相当する線が、２つの線分が円弧状の曲線を介して滑らかに接続する形状を有し、該２つの線分が９０度以上１４０度以下の角度をなし、該円弧状の曲線が０．５ｍｍ以上４ｍｍ以下の曲率半径を有し、前記２つの線分のそれぞれについて、前記曲線との境界をなす端をその線分の内端、反対側の端をその線分の外端とするとき、前記遮光膜が、前記断面において、前記２つの線分の少なくとも一方の上で、内端から外端に向かって膜厚が連続的または段階的に厚くなった後、連続的または段階的に薄くなる隆起を有するように、前記非光学有効面の前記凹側段角部を構成する面の上に形成され、前記隆起の頂点における前記遮光膜の膜厚と前記内端における該遮光膜の膜厚との差をＴとし、前記内端から前記頂点までの水平距離をＤとするとき、Ｔ／Ｄが０．０２〜０．１０の範囲にあり、前記遮光膜を形成する工程が、前記非光学有効面の前記凹側段角部を含む所望の領域の前記隆起を設ける部位に遮光塗料を部分的に塗布して乾燥することにより隆起状の塗膜を形成する第１の工程と、該隆起状の塗膜を形成した部位を含む該所望の領域の全面に遮光塗料を塗布して乾燥することにより平坦な塗膜を形成し、その後、塗膜全体を焼成することにより前記隆起を有する遮光膜を形成する第２の工程からなることを特徴とする方法を提供し、これにより先に述べた課題を解決しようとするものである。
【発明の効果】
【００１９】
本発明によれば、高温高湿環境においても段付き形状のコバ面に形成された遮光膜の膜割れが抑制された信頼性の高い光学素子が提供される。
【図面の簡単な説明】
【００２０】
【図１】本発明が適用される光学素子（レンズ）の概略断面図である。
【図２】図１のレンズのコバ面の断面の一部を示す拡大図である。
【図３】本発明の光学素子の非光学有効面に形成された遮光膜の断面形状の一部を示す拡大図である。
【図４】実施例１〜３および７〜８における遮光膜の形成手順を示す断面図である。
【図５】実施例４〜６および９〜１０における遮光膜の形成手順を示す断面図である。
【図６】実施例１〜１０で用いたレンズ基材の概略断面図である。
【図７】図６のレンズ基材のコバ面の断面の一部を示す拡大図である。
【発明を実施するための形態】
【００２１】
以下、本発明を実施するための形態について説明する。本発明は、光学有効面と非光学有効面とを有し、該非光学有効面の上に遮光膜（内面反射防止膜）が形成された各種光学素子に適用されるものである。そのような光学有効面と非光学有効面とを有する光学素子としては、レンズ、プリズム、ミラー、波長板、ビームスプリッタなどが挙げられる。ただし、以下においては、説明を簡潔にするため、そのような光学素子の代表的なものとして、レンズを例にとって説明し、他の例については必要に応じて補足する。
【００２２】
本発明において「光学有効面」とは、当該面に入射した光線ないし光束に対し、屈折や反射といった何らかの光学的作用を及ぼす表面または界面をいう。典型的には、レンズの光入出射面やプリズムの内面反射面あるいはミラーの反射面などが挙げられる。これに対し「非光学有効面」とは当該光学素子における光学有効面以外の表面または界面をいう。典型的には、レンズのコバ面やプリズムの側端面あるいはミラーの外周面などが挙げられる。非光学有効面に（当該光学素子の内部または外部から）入射した光線ないし光束は、その面から反射、透過、屈折などにより出射すると、異常光ないし有害光となって当該光学素子の本来の機能を妨害する（典型的には画質を低下させる）おそれがあるため、その面で吸収されて出てこないことが好ましい。非光学有効面に設けられる遮光膜（内面反射防止膜）は、そのような異常光（有害光）の発生を抑えるためのものである。
【００２３】
（光学素子の構成）
本発明の光学素子について、以下にレンズを例にとって説明する。図１は、段付き形状のコバ面を有するレンズ１をその光軸Ｌを含む平面で切ったときの概略断面図である。図１に示すように、レンズ１は、光学有効面Ｒ１、Ｒ２を有する凹メニスカスレンズである。レンズ１の外周部は、いずれも環状に形成された非光学有効面であるコバ面ａ、ｂ、ｃ、ｄ、ｅがこの順に接続し、全体として段付き形状のコバ面を構成している。各コバ面ａ−ｅのうち、コバ面ａおよびｄは、レンズ１の光軸Ｌに対して垂直な平面であり、コバ面ｂおよびｅは、光軸Ｌに対して平行な円筒面である。コバ面ｂとコバ面ｄの間には、その間の凹側段角部１０１をＲ面取りするコバ面ｃが形成されている。図１に示すように、レンズ１を光軸Ｌを含む平面で切ったときの断面において、コバ面ａ、コバ面ｂ、コバ面ｄおよびコバ面ｅは直線（線分）で表され、コバ面ｃは円弧状の曲線で表される。
【００２４】
なお、レンズの場合には、一般に、光軸を含む平面で切ったときの断面がコバ面に形成された段付き形状の凹側段角部の断面を的確に表すが、光学素子一般については、必ずしもそうなるとは限らない。本発明においては、凹側段角部（およびその上に形成された遮光膜）の断面形状を問題にするが、それは当該光学素子をどのような平面で切ったときの断面形状なのかというと次のとおりである。すなわち、本発明では、遮光膜が設けられる凹側段角部を横切り、その凹側段角部の稜線（Ｒ面取り部を除く凹側段角部の両側を構成する２つの面を延長したときに交差して形成される線）に対して垂直な平面で、当該光学素子を切ったときの断面における基材表面および膜表面の形状を問題にする。凹側段角部の両側を構成する２つの面が厳密には平面でなく曲面である場合は、その凹側段角部の稜線は直線にはならないので、その稜線の当該断面との交点における接線とその断面とが垂直になるように当該光学素子を切ればよい。
【００２５】
図１においては、コバ面ａおよびｄは光軸Ｌに対して垂直であり、コバ面ｂおよびｅは光軸Ｌに対して平行であるように描かれているが、必ずしも厳密に垂直または平行である必要はなく、光軸Ｌに対して垂直や平行から多少ずれて傾いていてもよい。そのような場合であっても、全体として段差状に形成されていれば段付き形状と見るべきである。その場合、コバ面ａおよびｄは厳密には平面ではなく、コバ面ｂおよびｅも厳密には円筒面ではないことになる（いずれも円錐面になる）が、上に述べた「平面」および「円柱面」という用語は、そのような場合をも包含する意味で用いられている。また、図１に示す断面において、コバ面ｃは円弧状の曲線で表されているが、ここでいう「円弧状の曲線」とは必ずしも真円の一部というわけではなく、それに近似できる曲線をも含む概念である。
【００２６】
加えて、コバ面ａ、ｂ、ｄおよびｅは非光学有効面なのであるから、それぞれ厳密な意味で平面や円柱面（あるいは円錐面）といった規則的な面でなくてもよく、不規則なうねり等が多少含まれていてもよい。さらにいうと、図１の断面では、コバ面ａ、ｂ、ｃ、ｄおよびｅは直線または滑らかな曲線で表されているが、一般にこれらの非光学有効面は平滑ではなく多少の凹凸（粗さ、ざらつき）をもっていることに留意すべきである。したがって、上に述べたコバ面の形状表現においては、そのような不規則なうねり等や細かい凹凸は捨象されている（ならされている）ことに留意すべきである。
【００２７】
コバ面ａとｂおよびコバ面ｄとｅは、それぞれ凸側段角部を形成して接続しており、凹側段角部１０１を構成するコバ面ｂとｄは、その間にＲ面取り部を構成するコバ面ｃを介して滑らかに接続している。ただし、ここで「滑らかに接続」しているとは、図１に示す断面において、直角ないし鋭角をなして接続してはいないという程度の意味である。たとえばコバ面ｂを表す線分とコバ面ｃを表す円弧状の曲線（厳密にはその曲線のｂとｃとの接続点における接線）とがその接続点において１６０度程度の鈍角をなして接続しているような場合を排除するものではない。コバ面ｃとコバ面ｄとの接続についても同様である。
【００２８】
次に、図２を用いて、図１のレンズ１のコバ面の形状をより詳細に説明する。図２は、図１におけるコバ面ｂ、コバ面ｃおよびコバ面ｄからなる凹側段角部１０１の拡大断面図である。図２において、点Ａ１はコバ面ｂとコバ面ｃとの境界であり、点Ａ２はコバ面ａとコバ面ｂとの境界である。また、点Ｂ１はコバ面ｃとコバ面ｄとの境界であり、点Ｂ２はコバ面ｄとコバ面ｅとの境界である。別の見方をすれば、凹側段角部１０１を構成する３つのコバ面ｂ、ｃおよびｄに着目して、コバ面ｂおよびｄのそれぞれにつき、コバ面ｃと接続する側の端を内端、反対側の端を外端ということができる。そのように定義するとき、点Ａ１はコバ面ｂの内端、点Ａ２はコバ面ｂの外端、点Ｂ１はコバ面ｄの内端、点Ｂ２はコバ面ｄの外端ということになる。
【００２９】
コバ面の形成は、ガラスや樹脂からなる透明な基材１１を研削加工することによって行われる。このとき、研削加工することで用意された透明基材のコバ面ｂとコバ面ｄとのなす角度θ１が９０度より小さい場合や、コバ面ｃの曲率半径Ｒが０．５ｍｍより小さい場合は、加工時にカケが発生し易い。一方、角度θ１が１４０度より大きい場合や、曲率半径Ｒが４ｍｍより大きい場合は、面と面との境界部の加工負荷を充分に小さくすることはできるが、その反面、レンズ設計時の制約が大きくなってしまう。以上のことから、本実施形態におけるレンズを構成する基材（レンズ基材）１１の（図２の断面図に示す）凹側段角部１０１を構成するコバ面ｂとコバ面ｄと（を表す線分同士）がなす角度θ１は、９０度から１４０度の間であることが好ましい。また、その凹側段角部１０１のＲ面取り部を構成するコバ面ｃ（を表す曲線）の曲率半径Ｒは、０．５ｍｍ以上４ｍｍ以下の範囲であることが好ましい。
【００３０】
図３は、本実施形態においてコバ面ｂ、ｃおよびｄで構成される凹側段角部に形成された遮光膜２の断面形状を示している。図３に示すように、遮光膜２はコバ面ｂからコバ面ｃを経てコバ面ｄに至る凹側段角部の全体にわたって設けられている。このとき、凹側段角部を構成する面の１つであるコバ面ｄ上の内端Ｂ１の近傍に、遮光膜２の膜厚が、内端Ｂ１から外端Ｂ２に向かって連続的または段階的に厚くなった後、連続的または段階的に薄くなる隆起２１が形成されている。すなわち、遮光膜２の膜厚は、隆起２１の部位の方が内端Ｂ１の上の部位より大きくなっている。なお、先に述べたように、凹側段角部のＲ面取り部であるコバ面ｃには遮光塗料が溜まり易いため、コバ面ｃ上の遮光膜２の膜厚も、コバ面ｄの内端Ｂ１やコバ面ｂの内端Ａ１における膜厚より大きくなっている。
【００３１】
光学素子（レンズ１）を製造する過程で、基材１１のコバ面に遮光膜２を設ける際に当該光学素子が熱履歴を経ると、温度低下に伴って基材１１に比べて熱膨張率が大きい遮光膜２には引っ張り応力がはたらき、これが膜内に残留することになる。しかしながら、図３に示されるように、コバ面ｄ上の内端Ｂ１近傍に隆起２１が設けられていると、内端Ｂ１付近の遮光膜２には隆起２１からの押圧が圧縮応力としてはたらく。これにより、内端Ｂ１付近の遮光膜２に残留する引っ張り応力が打ち消されて低減することになるため、内端Ｂ１付近における膜割れを防止する効果が得られると考えられる。
【００３２】
このとき、内端Ｂ１における膜厚と隆起２１の頂点２１Ａにおける膜厚の差Ｔと、内端Ｂ１から隆起の頂点２１Ａまでの水平距離Ｄの比Ｔ／Ｄが大きい程、隆起２１から内端Ｂ１上にある遮光膜２にはたらく圧縮応力が大きくなると考えられる。本発明の発明者らは、Ｔ／Ｄが０．０２〜０．１０の範囲にあるとき、隆起２１から内端Ｂ１上の遮光膜２に対して膜割れ防止に有効な圧縮応力が十分にはたらくことを見出した。なお、ここでいう「水平距離」とは、重力の方向にかかわらず、隆起２１を設けたコバ面（図３の例ではコバ面ｄ）に沿って測った距離のことをいう。
【００３３】
図３の例ではコバ面ｄ（すなわち凹側段角部を構成する２つのコバ面のうち光軸に垂直な方の面）に隆起２１が形成されているが、コバ面ｂ（すなわち凹側段角部を構成する２つのコバ面のうち光軸に平行な方の面）に隆起を形成してもよい。あるいは、コバ面ｂとコバ面ｄの両方に隆起を形成してもよい。これらの場合もコバ面ｄ（のみ）に隆起を形成した場合と同等あるいはそれ以上の効果が得られる。
【００３４】
隆起２１はコバ面ｄ上にあって、その裾の部分が内端Ｂ１にかかるか、僅かにかからない程度に内端Ｂ１から少し離れた位置に設けるのが好ましい。すなわち、水平距離Ｄの好ましい値は、隆起の高さＴによっても異なるが、通常は１００μｍ〜８００μｍ程度、好ましくは２００μｍ〜６００μｍ程度とするのがよい。
【００３５】
（遮光膜の材料および形成手順）
遮光膜２は、通常、樹脂、無機微粒子および着色剤を主成分として含む遮光塗料の塗膜からなる。遮光膜２に用いる樹脂としては、エポキシ樹脂、アルキド樹脂およびアクリル樹脂から選ばれる熱硬化性樹脂を適宜選択して用いるのが好ましい。これらの中で、寸法安定性に優れるという点でエポキシ樹脂を用いることがより好ましい。
【００３６】
無機微粒子は、遮光膜２の屈折率を調整するために用いられる。無機微粒子としては、酸化チタン、酸化ジルコニウム、酸化セリウム、酸化錫などが好ましく用いられる。これらの中で、屈折率が高いという点で酸化チタンを用いることがより好ましい。
【００３７】
着色剤としては、染料または顔料を用いることができるが、遮光膜２に均一に分散できるという点で染料を用いることが好ましい。顔料としては、カーボンブラック、チタンブラック、酸化銅および酸化鉄（ベンガラ）から選ばれる少なくとも１種以上の黒色顔料が好ましく用いられる。染料としては、アントラキノン染料、フタロシアニン染料、スチルベンゼン染料、ピラゾロン染料、チアゾール染料、カルボニウム染料、アジン染料などが好ましく用いられる。
【００３８】
光学素子を製造するための遮光塗料としては、ＧＴ−７II、ＧＴ−２０（商品名、キヤノン化成社製）等の樹脂、染料および各種微粒子を主成分とする塗料が好ましく用いられる。もっとも、使用する光学素子に対して、光学特性や屈折率、膜耐久性等の遮光膜として必要な特性が満たされれば、これに限定されるものではない。なお、必要に応じて遮光塗料を溶媒で希釈等行ってもよい。
【００３９】
非光学有効面（コバ面）への遮光塗料の塗布は、バーコート法、スプレーコート法、ディップコート法、インクジェット法などを用いて直接行ってもよいし、刷毛塗りや、スポンジコート法、ロールコート法などにより他の媒体を介して行ってもよい。
【００４０】
遮光膜２に隆起２１を形成する手順について、図４および図５を用いて説明する。第１の方法は、図４（ａ）に示すように、非光学有効面（コバ面）の所望の領域（ここでは全面）に遮光塗料を塗布して平坦な塗膜を形成し、乾燥および焼成を行った後、図４（ｂ）に示すように、隆起を設ける部位Ｆに部分的に遮光塗料を塗布して隆起状の塗膜を形成し、乾燥および焼成を（それまでに形成した塗膜全体に対して）行うものである。
【００４１】
第２の方法は、図４（ａ）に示すように、非光学有効面（コバ面）の全面に遮光塗料を塗布して平坦な塗膜を形成し、乾燥を行った後、焼成を省略して、図４（ｂ）に示すように、部分的に隆起を設ける部位Ｆに遮光塗料を塗布して隆起状の塗膜を形成し、乾燥および焼成を行うものである。
【００４２】
第３の方法は、図５（ａ）に示すように、非光学有効面（コバ面）の隆起を設ける部位Ｆのみに遮光塗料を塗布して隆起状の塗膜を形成し、乾燥および焼成を行った後、図５（ｂ）に示すように、全面に遮光塗料を塗布して平坦な塗膜を形成し、乾燥および焼成を行うものである。
【００４３】
第４の方法は、図５（ａ）に示すように、非光学有効面（コバ面）の隆起を設ける部位Ｆのみに遮光塗料を塗布して隆起状の塗膜を形成し、乾燥を行った後、焼成を省略して、図５（ｂ）に示すように、全面に遮光塗料を塗布して平坦な塗膜を形成し、乾燥および焼成を行うものである。
【００４４】
図４および図５は、光軸Ｌに垂直な（垂直に近い方の）コバ面ｄ上に隆起を設ける場合を示しているが、光軸Ｌに平行な（平行に近い方の）コバ面ｂ上に隆起を設ける場合や、コバ面ｂおよびｄの両方に隆起を設ける場合であっても、原理的には同様であって、上に述べた４種の手順がある点についても同様である。
【実施例】
【００４５】
以下、本発明の実施例（および比較例）として、段付き形状のコバ面を有する基材（レンズ基材）に遮光膜を形成して光学素子（レンズ）を実際に製造し、形成した遮光膜に膜割れが発生するかどうかを評価した具体例を挙げる。ただし、本発明は以下の実施例に限定されるものではなく、その要旨の範囲内で種々の変形および変更が可能であることはいうまでもない。
【００４６】
（レンズ基材）
以下の実施例および比較例において用いたレンズ基材の断面形状を図６に示す。図６に示すレンズ基材１１は凹面である光学有効面Ｒ１と凸面である光学有効面Ｒ２をもつ凹メニスカスレンズである。光学有効面Ｒ１の曲率半径は４５．０ｍｍであり、光学有効面Ｒ２の曲率半径は８０ｍｍである。光学有効面Ｒ１の外径φ１は３６．０ｍｍ、光学有効面Ｒ２の外径φ２は６０ｍｍであり、光学有効面Ｒ１の外側の非光学有効面であるコバ面ａの外径φ３は４６．０ｍｍである。
【００４７】
コバ面ａとコバ面ｄは光軸Ｌに垂直な平面であり、コバ面ｂは光軸Ｌに対して回転対称な円筒面または円錐面（図６では円錐面だが）であり、コバ面ｅは光軸Ｌに対して回転対称で平行な円筒面である。コバ面ａとコバ面ｂとで凸側段角部を形成し、コバ面ｂとコバ面ｄとで凹側段角部１０２を形成し、コバ面ｄとコバ面ｅとで凸側段角部を形成している。コバ面ｂとコバ面ｄの間には、凹側段角部１０２のＲ面取り部であるコバ面ｃが存在する。コバ面ａ−ｅ全体の光軸Ｌに平行な方向の長さ（レンズ基材１１の外周部の厚み）Ｙ１は１０．０ｍｍであり、光軸Ｌに垂直な面であるコバ面ａとコバ面ｄとの距離Ｙ２は５．０ｍｍである。
【００４８】
図７は、図６のレンズ基材１１の凹側段角部１０２のＲ面取り部であるコバ面ｃ近傍の拡大断面図である。コバ面ｂとコバ面ｄのなす角度（挟角）θ２は９０度、１１０度または１４０度（図７では９０度だが）であり、コバ面ｃの曲率半径Ｒは０．５ｍｍまたは４ｍｍである。
【００４９】
なお、各実施（比較）例で用いたレンズ基材は、ＳｉＯ２以外にＬａを多く含む高屈折率系の硝材を用い、コバ面を研削加工で形成することにより製造されたものである。
【００５０】
（実施例１）
コバ面ｂとコバ面ｄとがなす角度（挟角）θ２が９０度であり、コバ面ｃの曲率半径Ｒが０．５ｍｍであるレンズ基材１１を用い、光学有効面Ｒ２側を塗布装置の吸着回転シャフトに吸着させて回転させながら、コバ面全体に遮光塗料をスポンジコート法により塗布した。このとき、遮光材料としてＧＴ−２０（キヤノン化成社製）を用い、材料調合後３０分程度経過した遮光塗料を用いた。コバ面全体が黒色を呈し十分に厚膜化した後に、１時間自然乾燥させ、次いで８０℃で２時間焼成を行った。
【００５１】
次に、コバ面ｄ上の内端Ｂ１（図７参照）から光軸Ｌと垂直方向に４００μｍ程度離れた位置にディスペンサーのノズル中心を配置し、レンズ基材１１を回転させながら遮光塗料を吐出量１０ｎｌで連続吐出させて１周塗布を行った。その後、乾燥、焼成をして本実施例の光学素子（隆起を有する遮光膜を設けたレンズ）を形成した。
【００５２】
以上の手順で作製した光学素子について、コバ面ｃの中央部およびコバ面ｄの内端Ｂ１における遮光膜２の膜厚、隆起２１の高さＴ、ならびに内端Ｂ１から隆起の頂点２１Ａまでの水平距離Ｄ（図３参照）を、光学素子の割断面を走査型電子顕微鏡で観察することにより測定した。
【００５３】
また、作成した光学素子を１６０℃で２時間熱処理した後に室温に戻し、膜割れが無いことを確認した後、高温高湿炉に投入し、５００時間後に取り出した。取り出した光学素子について、光学有効面Ｒ２側からコバ面ｃおよびコバ面ｄを光学顕微鏡で確認し、長さ５０μｍ以上で白く線状に見えた箇所は膜割れの発生有りとした。測定および評価の結果は表１に示すとおりである。
【００５４】
（実施例２）
コバ面ｂとコバ面ｄとがなす角度（挟角）θ２が１１０度であるレンズ基材を用いた点を除き、実施例１と同様にして本実施例の光学素子（遮光膜を設けたレンズ）を作製し、実施例１と同様に評価を行った。測定および評価の結果は表１に示すとおりである。
【００５５】
（実施例３）
コバ面ｂとコバ面ｄとがなす角度（挟角）θ２が１４０度であるレンズ基材を用いた点を除き、実施例１と同様にして本実施例の光学素子（遮光膜を設けたレンズ）を作製し、実施例１と同様に評価を行った。測定および評価の結果は表１に示すとおりである。
【００５６】
（実施例４）
コバ面ｃの曲率半径Ｒが４．０ｍｍであるレンズ基材を用いた点と、遮光塗料による隆起の形成とコバ面全体への遮光膜の形成との順序を逆転させた点を除き、実施例１と同様にして本実施例の光学素子（遮光膜を設けたレンズ）を作製し、実施例１と同様に評価を行った。
【００５７】
遮光膜２の形成手順は、具体的には次のとおりである。まず、コバ面ｄ上の内端Ｂ１（図７参照）から光軸Ｌと垂直方向に４００μｍ程度離れた位置にディスペンサーのノズル中心を配置し、レンズ基材１１を回転させながら遮光塗料の１周塗布を行った後、乾燥、焼成をして隆起を形成した。次に、上記隆起を形成したレンズ基材１１の光学有効面Ｒ２側を塗布装置の吸着回転シャフトに吸着させて回転させながら、コバ面全体に遮光塗料をスポンジコート法により塗布した。そして、コバ面全体が黒色を呈し十分に厚膜化した後に、１時間自然乾燥させ、８０℃で２時間焼成を行うことにより本実施例の光学素子（遮光膜を設けたレンズ）を作製した。測定および評価の結果は表１に示すとおりである。
【００５８】
（実施例５）
コバ面ｂとコバ面ｄとがなす角度（挟角）θ２が１１０度であるレンズ基材を用いた点を除き、実施例４と同様にして本実施例の光学素子（遮光膜を設けたレンズ）を作製し、実施例１と同様に評価を行った。測定および評価の結果は表１に示すとおりである。
【００５９】
（実施例６）
コバ面ｂとコバ面ｄとがなす角度（挟角）θ２が１４０度であるレンズ基材を用いた点を除き、実施例４と同様にして本実施例の光学素子（遮光膜を設けたレンズ）を作製し、実施例１と同様に評価を行った。測定および評価の結果は表１に示すとおりである。
【００６０】
（比較例１）
ディスペンサーによる遮光塗料の１周塗布を行わなかった点を除き、実施例１と同様にして本実施例の光学素子（遮光膜を設けたレンズ）を作製し、実施例１と同様に評価を行った。測定および評価の結果は表１に示すとおりである。
【００６１】
（比較例２）
ディスペンサーによる遮光塗料の１周塗布を行わなかった点を除き、実施例３と同様にして本実施例の光学素子（遮光膜を設けたレンズ）を作製し、実施例１と同様に評価を行った。測定および評価の結果は表１に示すとおりである。
【００６２】
（比較例３）
ディスペンサーによる遮光塗料の１周塗布を行わなかった点を除き、実施例４と同様にして本実施例の光学素子（遮光膜を設けたレンズ）を作製し、実施例１と同様に評価を行った。測定および評価の結果は表１に示すとおりである。
【００６３】
（比較例４）
ディスペンサーによる遮光塗料の１周塗布を行わなかった点を除き、実施例６と同様にして本実施例の光学素子（遮光膜を設けたレンズ）を作製し、実施例１と同様に評価を行った。測定および評価の結果は表１に示すとおりである。
【００６４】
【表１】
2018200341.tif 000003
【００６５】
（実施例７）
コバ面全体に遮光膜を形成する工程において、８０℃で２時間焼成を行うことを省略した点を除き、実施例１と同様にして本実施例の光学素子（遮光膜を設けたレンズ）を作製し、実施例１と同様に評価を行った。測定および評価の結果は表２に示すとおりである。
【００６６】
（実施例８）
ディスペンサーによる遮光塗料の１周塗布の際に、材料調合後４時間程度経過した遮光塗料を用いた点を除き、実施例１と同様のレンズ基材を用い、実施例１と同様にして本実施例の光学素子（遮光膜を設けたレンズ）を作製し、実施例１と同様に評価を行った。測定および評価の結果は表２に示すとおりである。
【００６７】
（比較例５）
コバ面全体に遮光膜を形成する工程において、１時間自然乾燥させ、８０℃で２時間焼成を行う代わりに、１０分程度乾燥させるだけとした点を除き、実施例１と同様にして本実施例の光学素子（遮光膜を設けたレンズ）を作製し、実施例１と同様に評価を行った。測定および評価の結果は表２に示すとおりである。
【００６８】
（比較例６）
ディスペンサーによる遮光塗料の１周塗布の際に、材料調合後６時間程度経過した遮光塗料を用いた点を除き、実施例１と同様のレンズ基材を用い、実施例１と同様にして本実施例の光学素子（遮光膜を設けたレンズ）を作製し、実施例１と同様に評価を行った。測定および評価の結果は表２に示すとおりである。
【００６９】
【表２】
2018200341.tif 000004
【００７０】
（実施例９）
遮光塗料による隆起の形成とコバ面全体への遮光膜の形成との順序を逆転させ、かつ、隆起の形成の際に、ディスペンサーのノズル中心位置と用いる遮光塗料の調合後の経過時間を変更し、コバ面全体への遮光膜の形成の際に、スポンジコート法ではなくディスペンサーを用いた点を除き、実施例１と同様にして本実施例の光学素子（遮光膜を設けたレンズ）を作製し、実施例１と同様に評価を行った。
【００７１】
遮光膜の形成手順は、具体的には次のとおりである。まず、コバ面ｄ上の内端Ｂ１（図７参照）から光軸Ｌと垂直方向に２００μｍ程度離れた位置にディスペンサーのノズル中心を配置し、レンズ基材１１を回転させながら吐出量１０ｎｌで遮光塗料を連続吐出させて１周塗布を行った。このとき、遮光材料としてＧＴ−２０（キヤノン化成社製）を用いて材料調合後４時間程度経過した遮光塗料を用いた。その後、材料調合後３０分程度経過した遮光塗料を用いて、レンズ基材１１を回転させながらディスペンサーより吐出量１０ｎｌで連続吐出させ、１周毎にディスペンサーをずらしてコバ面全面に塗布した。コバ面全体が黒色を呈し十分に厚膜化した後に、１時間自然乾燥させ、８０℃で２時間焼成を行った。測定および評価の結果は表３に示すとおりである。
【００７２】
（実施例１０）
隆起の形成の際に、コバ面ｄ上の内端Ｂ１（図７参照）から光軸Ｌと垂直方向に（２００μｍではなく）６００μｍ程度離れた位置にディスペンサーのノズル中心を配置し、レンズ基材１１を回転させながら吐出量１０ｎｌで遮光塗料を連続吐出させて（１周塗布ではなく）２周塗布を行った点と、コバ面全体への遮光膜の形成の際に、遮光塗料の塗布を（ディスペンサーを用いるのではなく）スポンジコート法で行った点を除き、実施例９と同様にして本実施例の光学素子（遮光膜を設けたレンズ）を作製し、実施例１と同様に評価を行った。測定および評価の結果は表３示すとおりである。
【００７３】
（比較例７）
遮光塗料による隆起の形成の際に、材料調合後（４時間程度ではなく）２時間程度経過した遮光塗料を用いた点と、コバ面ｄ上の内端Ｂ１（図７参照）から光軸Ｌと垂直方向へ１００μｍ程度離れた位置にディスペンサーのノズル中心を配置した点を除き、実施例９と同様にして本実施例の光学素子（遮光膜を設けたレンズ）を作製し、実施例１と同様に評価を行った。測定および評価の結果は表３に示すとおりである。
【００７４】
（比較例８）
遮光塗料による隆起の形成の際に、材料調合後（４時間程度ではなく）６時間程度経過した遮光塗料を用いた点と、コバ面ｄ上の内端Ｂ１（図７参照）から光軸Ｌと垂直方向へ８００μｍ程度離れた位置にディスペンサーのノズル中心を配置し、レンズ基材１１を回転させながら吐出量１０ｎｌで遮光塗料を連続吐出させて（２周塗布ではなく）３周塗布を行った点を除き、実施例１０と同様にして本実施例の光学素子（遮光膜を設けたレンズ）を作製し、実施例１と同様に評価を行った。測定および評価の結果は表３に示すとおりである。
【００７５】
【表３】
2018200341.tif 000005
【００７６】
（実施例および比較例の評価）
表１より、コバ面ｂとコバ面ｄの挟角θ２が９０度以上１４０度以下、コバ面ｃの曲率半径Ｒが０．５ｍｍ以上４ｍｍ以下であるとき、凹側段角部１０２の上に設けられた遮光膜がコバ面ｄの内端近傍に隆起２１を有することで、遮光膜の膜割れが抑制できることがわかる。
【００７７】
また、表１−３より、隆起の高さＴと内端Ｂ１から隆起の頂点２１Ａまでの水平距離Ｄの比Ｔ／Ｄは、０．０２〜０．１０の範囲にあることが好ましいこともわかる。
【００７８】
さらに、表３より、内端Ｂ１から隆起の頂点２１Ａまでの水平距離Ｄが１００μｍ〜８００μｍの範囲を外れることは好ましくなく、概ね２００μｍ〜６００μｍの範囲にあることが好ましいこともわかる。
【００７９】
なお、コバ面ｃ上の最大膜厚（コバ面ｃの中央部における遮光膜の膜厚）およびコバ面ｄの内端Ｂ１における（遮光膜の）膜厚は、それぞれ、前者が１９〜３３μｍ、後者が３〜６μｍの範囲で変動している。これは、同じように塗布を行っても、それらの膜厚はかなり変動することを参考までに示したものである。これから、割れの発生の有無に関係するのは隆起の高さＴと内端から隆起頂部までの水平距離Ｄの比Ｔ／Ｄであり、膜厚自体ではないことがわかる。
【００８０】
以上、本発明の好ましい実施形態について説明したが、本発明はこれらの実施形態に限定されず、その要旨の範囲内で種々の変形および変更が可能である。たとえば、本発明の光学素子はレンズには限定されず、プリズム、ミラー、波長板、ビームスプリッタなどであってもよい。
【産業上の利用可能性】
【００８１】
本発明の光学素子は、カメラ、顕微鏡、プロジェクタ等の各種光学機器に用いることができる。
【符号の説明】
【００８２】
１  光学素子
２  遮光膜
１１  基材
２１  隆起
２１Ａ  隆起の頂点
１０１  凹側段角部
１０２  凹側段角部
ａ  コバ面
ｂ  コバ面
ｃ  コバ面ｂとコバ面ｄの間のＲ面取り部を構成するコバ面
ｄ  コバ面
ｅ  コバ面
Ａ１  コバ面ｂとコバ面ｃの境界（コバ面ｂの内端）
Ａ２  コバ面ａとコバ面ｂの境界（コバ面ｂの外端）
Ｂ１  コバ面ｄとコバ面ｃの境界（コバ面ｄの内端）
Ｂ２  コバ面ｄとコバ面ｅの境界（コバ面ｄの外端）
Ｆ  遮光膜に隆起を形成する部位
Ｌ  光軸
Ｒ１  レンズの光学有効面
Ｒ２  レンズの光学有効面
【図１】
2018200341.tif 000006
【図２】
2018200341.tif 000007
【図３】
2018200341.tif 000008
【図４】
2018200341.tif 000009
【図５】
2018200341.tif 000010
【図６】
2018200341.tif 000011
【図７】
2018200341.tif 000012